(57)【要約】【課題】乾燥状態、湿潤状態のいずれの状態においても、良好な接触冷感を呈し、通常の染色や減量加工が可能なポリエステル系織編物を提供すること。【解決手段】カルボキシル基及びアミノ基を有する吸湿機能剤と、糖アルコール基を有する湿潤吸熱機能剤とが樹脂バインダーを介してポリエステル系織編物に固着されている。【選択図】なし【特許請求の範囲】
【請求項１】
カルボキシル基及びアミノ基を有する吸湿機能剤と、糖アルコール基を有する湿潤吸熱機能剤とが樹脂バインダーを介してポリエステル系織編物に固着されていることを特徴とする接触冷感に優れた織編物。
【請求項２】
吸湿機能剤がアミノ酸で、且つ湿潤吸熱機能剤がキシリトールである請求項１記載の接触冷感に優れた織編物。
【請求項３】
樹脂バインダーが、活性水酸基を有するアクリル系共重合体である請求項１又は２記載の接触冷感に優れた織編物。
【請求項４】
樹脂バインダーが、さらにカルボジイミド基を有する架橋剤を含む請求項１記載の接触冷感に優れた織編物。
【請求項５】
カルボキシル基及びアミノ基を有する吸湿機能剤と、糖アルコール基を有する湿潤吸熱機能剤とを樹脂バインダーを介してポリエステル系織編物に固着させることを特徴とする接触冷感に優れた織編物の製造方法。
【発明の詳細な説明】
【技術分野】
【０００１】
本発明は、接触冷感に優れた織編物及びその製造方法に関するものであり、さらに詳しくは、吸湿機能剤と湿潤吸熱機能剤とを併用することにより、乾燥状態、湿潤状態のいずれの状態においても、良好な接触冷感を呈するポリエステル系織編物に関するものである。
【背景技術】
【０００２】
従来、織編物に接触冷感を付与する方法としては、天然繊維などの吸湿繊維からなる織編物に、湿潤時に吸熱作用を呈する機能剤などを固着させる、或いは吸水ポリエステルと通常のポリエステルとのコンジュゲート糸を用いて製編織を行う等の方法が採用されてきた。
【０００３】
例えば、特開２００１―２９１５３号公報には、綿織物等に吸水性ポリマーなどの湿潤吸熱機能剤を固着させる方法が、また、特開２００１−２９５１５８号公報には、エチレンビニルアルコールから成る吸水ポリエステルと通常のポリエステルとのコンジュゲート糸に合撚加工を施した後、製編する方法が開示されている。
【０００４】
しかしながら、上記前者の方法においては、乾燥状態において充分な接触冷感が得られないという問題があり、また、後者の方法においては、製織性が不良で限られた組織の編物しか得られない、或いは染色や減量加工が困難であるという問題があり、これらの解決策が切望されてきた。
【特許文献１】特開２００１−２９１５３号公報
【特許文献２】特開２００１−２９５１５８号公報
【発明の開示】
【発明が解決しようとする課題】
【０００５】
本発明の目的は、上記従来技術の有する問題点を解決し、乾燥状態、湿潤状態のいずれの状態においても、良好な接触冷感を呈し、通常の染色や減量加工が可能なポリエステル系織編物を提供することにある。
【課題を解決するための手段】
【０００６】
本発明者らは上記目的を達成するために鋭意検討した結果、ポリエステル系織編物に吸湿機能剤と湿潤吸熱機能剤とを固着させるとき、所望の接触冷感が得られることを究明し、本発明に到達した。
【０００７】
かくして本発明によれば、カルボキシル基及びアミノ基を有する吸湿機能剤と、糖アルコール基を有する湿潤吸熱機能剤とが樹脂バインダーを介してポリエステル系織編物に固着されていることを特徴とする接触冷感に優れた織編物が提供される。
【発明の効果】
【０００８】
本発明によれば、乾燥状態、湿潤状態のいずれの状態においても、良好な接触冷感を呈し、通常の染色や減量加工が可能なポリエステル系織編物が得られるので、スポーツ用衣料などの用途に好適に使用することができる。
【発明を実施するための最良の形態】
【０００９】
本発明で使用するポリエステル系織編物は、ポリエチレンテレフタレートに代表されるポリエステル繊維から構成されるものを言い、その組織や織密度には特に制限はなく、従来公知のものが任意に使用できる。
【００１０】
本発明においては、上記ポリエステル系織編物に、樹脂バインダーを介して、吸湿機能剤と、湿潤吸熱機能剤とを固着させることが肝要である。
【００１１】
ここで、吸湿機能剤とは、カルボキシル基及びアミノ基を有し、２０℃、８０％ＲＨの条件下において、少なくとも２．０％以上の吸湿性を示す物質を言い、具体的には、アミノ酸、コラーゲン或いはシルクプロテインなどの物質が例示される。
【００１２】
中でも、吸湿機能剤としてアミノ酸を用いた場合には、吸湿効果に加えて、織編物の表面を弱酸性に保持する効果や抗菌効果が付与されるので好ましい。
【００１３】
また、本発明で使用する湿潤吸熱機能剤とは、糖アルコール基を有し、吸湿による溶解時に少なくとも３５〜４５ｃａｌ／ｇ程度の吸熱を示す物質を言い、具体的には、キシリトール、エリスリトールなどの物質が例示される。
【００１４】
さらに、本発明で使用する樹脂バインダーとしては、アクリル系樹脂、ポリウレタン系樹脂など、従来公知の樹脂バインダーが使用でき、中でも、活性水酸基を有するアクリル系共重合体を、カルボジイミド基を有する架橋剤で架橋すれば、耐久性に優れた薄膜が形成されるのでより好ましい。
【００１５】
上記の吸湿機能剤と湿潤吸熱機能剤とを、ポリエステル系織編物に固着させる方法には特に限定はなく、従来公知の方法が任意に採用できるが、例えば、吸湿機能剤と湿潤吸熱機能剤を含む樹脂バインダーの溶液中にポリエステル系織編物を浸漬した後、マングルを用いて絞り率を７０〜８０％に調整し、１２０〜１４０℃で乾燥した後、さらに１６０〜１７０℃で熱処理する方法などが例示される。
【００１６】
尚、この際の吸湿機能剤と湿潤吸熱機能剤の付着率は６．０〜８．０重量％、また、樹脂バインダーの織編物への付着率は４．０〜６．０重量％程度が好ましい。
【００１７】
かくして得られた本発明のポリエステル系織編物には、吸湿機能剤と湿潤吸熱機能剤とが固着されているので、乾燥状態、湿潤状態のいずれの状態においても、良好な接触冷感を呈する。
【００１８】
即ち、乾燥状態では専ら吸湿機能剤の作用により接触冷感が奏され、一方、湿潤状態では吸湿機能剤と湿潤吸熱機能剤の両方の機能が相互作用して接触冷感が奏される。従って、例えば春・秋の標準的な気候においては吸湿機能剤の吸保湿作用、また、初夏〜盛夏の高温多湿気候においては吸湿機能剤の吸保湿作用と、人体からの発汗による湿潤吸熱機能剤の吸熱作用が働くことになる。
【実施例】
【００１９】
以下、実施例を挙げて本発明の構成および効果をさらに詳細に説明する。尚、実施例における各物性は下記方法により求めたものである。
【００２０】
（１）接触冷感
接触冷感は、被験者の両腕に、吸湿機能剤と湿潤吸熱機能剤とが固着されたポリエステル系織編物と、ブランクのポリエステル系織編物とを２分間巻き付けた後の温度差をサーモグラフィーを用いて読み取った。
また、熟練者による官能評価を実施し、接触冷感を◎（非常に良好）、○（良好）、△（やや不良）、×（不良）の４段階で評価した。これらの測定は乾燥状態（２０℃、４０％ＲＨ）及び湿潤状態（２８℃、８０％ＲＨ）で実施した。
（２）吸湿
２０℃、８０％ＲＨの雰囲気下に１０時間放置した後の吸湿率を測定した。
（３）ＰＨ
ＪＩＳ  Ｌ  １０９６の抽出法に準じ、織編物のＰＨを測定した。
（４）抗菌性
ＪＩＳ  ２９１１の黄色ブドウ球菌の静菌活性値測定法に準じて測定を行った。
【００２１】
［実施例１］
１５０ｄｔｅｘ／３６フィラメントのポリエチレンテレフタレートマルチフィラメント糸を織成してなる、経密度１３６本／インチ、緯密度１０４本／インチのピケ組織の織物を、常法により２０％減量し、染色した後、アミノ酸（純分５０％）を８．０重量％、キシリトール（純分１００％）を０．８重量％、アクリル系樹脂（ハイレジンＴＳ１６６８）を６．０重量％含む配合溶液中に浸漬した後、絞り率を７０％に調節し、これを２回繰り返した後、１２０℃で乾燥し、さらに１６０℃で熱処理を行った。
得られた織物の物性を表１に示す。
【００２２】
［実施例２］
実施例１において、ピケ組織の織物に代えて、経糸として１１１ｄｔｅｘ／２４フィラメントのポリエチレンテレフタレートマルチフィラメント糸を１０８本／インチの密度で配し、一方緯糸として２３９ｄｔｅｘ／４８フィラメントのポリエチレンテレフタレートマルチフィラメント糸を６６本／インチの密度で配してなる平織物を使用した以外は実施例１と同様に実施した。
得られた織物の物性を表１に示す。
【００２３】
［実施例３］
実施例１において、ピケ組織の織物に代えて、経糸として１２２ｄｔｅｘ／３６フィラメントのポリエチレンテレフタレートマルチフィラメント糸を１３６本／インチの密度で配し、一方緯糸として１２２ｄｔｅｘ／３６フィラメントのポリエチレンテレフタレートマルチフィラメント糸を９２本／インチの密度で配してなる、シャークスキン組織の織物を使用した以外は実施例１と同様に実施した。
得られた織物の物性を表１に示す。
【００２４】
［比較例１］
実施例１において、アミノ酸及びキシリトールを混合しなかった以外は実施例１と同様に実施した。
得られた織物の物性を表１に示す。
【００２５】
［比較例２］
実施例１において、キシリトールを混合しなかった以外は実施例１と同様に実施した。
得られた織物の物性を表１に示す。
【００２６】
［比較例３］
実施例１において、アミノ酸を混合しなかった以外は実施例１と同様に実施した。
得られた織物の物性を表１に示す。
【００２７】
【表１】
2005054297.tif 000002
【産業上の利用可能性】
【００２８】
本発明によれば、乾燥状態、湿潤状態のいずれの状態においても、良好な接触冷感を呈し、通常の染色や減量加工が可能なポリエステル系織編物が得られるので、スポーツ用衣料などの用途に好適に使用することができる。